(57)【要約】【課題】高価な装置を使用することなく、常温常圧下で製造可能なセメント系の調湿材料及びその製造方法を提供すること。【解決手段】セメントに対する水の割合である水セメント比が５以上のセメントスラリーを得、このセメントスラリーを水セメント比が５以上の状態で４時間以上保持し、その後、炭酸化処理して調湿材料する。セメントスラリーとしてはコンクリート製造工程で発生するコンクリートスラッジを使用でき、この場合、コンクリートスラッジを回転式篩い２に通して砕石と砂を除去し、攪拌槽３及び沈殿槽４を経た後にフィルタープレス５を通してスラッジケーキを得る。このスラッジケーキをスラッジ乾燥場６で大気乾燥させて炭酸化処理する。その後、乾燥させたスラッジケーキを破砕装置７に通し、さらに振動篩い８にかけ、１５ｍｍ以下に分級したものを製品としてストックヤード９に保管する。【選択図】図３
2010076976.tif 000002
【特許請求の範囲】
【請求項１】
セメントに対する水の割合である水セメント比が５以上のセメントスラリーを得、このセメントスラリーを水セメント比が５以上の状態で４時間以上保持し、クロム処理を施し、その後、炭酸化処理することにより得られた調湿材料。
【請求項２】
請求項１の調湿材料で炭酸化処理等によりｐH値を９程度まで落とした弱アルカリ性の資材
【請求項３】
セメントに対する水の割合である水セメント比が５以上のセメントスラリーを得、このセメントスラリーを水セメント比が５以上の状態で４時間以上保持し、クロム処理を施し、その後、炭酸化処理する調湿材料等の製造方法。
【請求項４】
請求項１又は２記載の調湿材料であって、前記セメントスラリーがポルトランドセメント、高炉セメント、シリカセメント、フライアッシュセメント及びそれらの構成物、混合物と水を錬り込んだもの、更に砂を加え練りこんだものであることを特徴とする調湿材料。
【発明の詳細な説明】
【技術分野】
【０００１】
本発明は、建物の室内あるいは収納箱などの空間の湿度を調節する機能、すなわち吸放湿性を有する調湿材料及びその製造方法に関し、とくにセメントを原料としたセメント系の調湿材料及びその製造方法に関する。
【背景技術】
【０００２】
セメント系の調湿材料としては、軽量気泡コンクリート（ＡＬＣ）がよく知られている。これは、ケイ酸質原料粉末に石灰質原料粉末、さらにはセメントなどを混ぜ合わせ成形した後、オートクレーブを使用し、高温高圧にて水蒸気養生を行い製造するもので、オートクレーブ反応により得られたトバモライトを利用したものである。
【０００３】
この軽量気泡コンクリートを利用した調湿材料に関し、特許文献１及び２では、トバモライトを主成分とする軽量気泡コンクリートの粉体を水の存在下で炭酸化処理することによって調湿性を向上させることが提案されている。また、特許文献３には、使用する軽量気泡コンクリート原料として、軽量気泡コンクリートの製造工程で発生した不良品や建築中に発生する端材を粉砕したものを利用することによって材料費を抑えることが提案されている。
【０００４】
しかし、このような軽量気泡コンクリートを利用した調湿材料では、原料となる軽量気泡コンクリートを製造する際にオートクレーブを使用するため、設備費や運転費が非常に高くなりコスト高になるという問題がある。
【０００５】
一方、特許文献４には、軽量気泡コンクリート以外のセメント系硬化物の粉粒体を水と混合し、加圧成形、炭酸ガス養生して調湿材料を製造する方法が提案されている。ただしこの方法では、使用する材料の幅が増え、材料コストが抑えられる反面、セメント系硬化物を粉粒体とし、水と混合後に加圧成形し炭酸ガス養生するために、粉砕装置、造粒装置、加圧成形装置、炭酸ガス養生装置等が必要となり、設備費が高価になるとともに既に設備を導入しているところでないと参入が難しいという問題がある。
【０００６】
【特許文献１】特開平１０−３３９７９号公報
【特許文献２】特開２００１−１７７８２３号公報
【特許文献３】特開平６−９９０６３号公報
【特許文献４】特開平７−２８４６２８号公報
【発明の開示】
【発明が解決しようとする課題】
【０００７】
本発明が解決しようとする課題は、高価な装置を使用することなく、常温常圧下で製造可能なセメント系の調湿材料及びその製造方法を提供することにある。
【課題を解決するための手段】
【０００８】
本発明は、セメントに対する水の割合である水セメント比が５以上のセメントスラリーを得、このセメントスラリーを水セメント比が５以上の状態で４時間以上保持し、必要に応じて六価クロムの低減処理を行い、その後、炭酸化処理することによってセメント系の調湿材料を得るものである。
【０００９】
炭酸化処理して得られるセメント系の調湿材料において、その調湿機能に大きく影響を及ぼすのは調湿材料中の炭酸カルシウムの結晶構造であり、微細な結晶構造であるバテライト形の炭酸カルシウムが多いほど表面積が増え、調湿能力が高まると言われている。
【００１０】
本発明では、この微細な結晶構造のバテライト型の炭酸カルシウムを、水セメント比（水／セメント）を５以上と大きくすることにより効率的に生成する。
【００１１】
具体的に本発明を説明すると、まず、セメントの主要成分であるケイ酸三カルシウムは水と接触すると、半分はケイ酸カルシウム水和物に残り半分は水酸化カルシウムになり、最近の研究では、ケイ酸三カルシウムの水和反応は、水和後６時間から２４時間の間に著しく進行し、初めはケイ酸カルシウム水和物が多いものの、時間と共に水酸化カルシウムの量が増えていくことが報告されている。ここで、水セメント比を変えることにより、大きく影響を受けるが水酸化カルシウムであり、水セメント比によって水酸化カルシウム結晶構造が変化する。すなわち、水セメント比が小さいと水酸化カルシウムは柱状に発達し、その結晶は水セメント比が小さいほど大きくなり、逆に、水セメント比が大きいと水酸化カルシウムは最も美しい姿である六角板状の結晶になり、大きさも小さくなる。（例えば、鹿島出版社  わかりやすいセメントとコンクリートの知識  Ｐ６４〜６５参照）
【００１２】
本発明は、この水セメント比の大きさによる水酸化カルシウムの結晶構造の違いを利用するもので、水セメント比を５以上と大きくすることで、水酸化カルシウムの結晶構造を微細にし、この微細な水酸化カルシウムを炭酸化処理することにより、微細な結晶構造であるバテライト形の炭酸カルシウムを得る。なお、コンクリート製品製造の際のコンクリート配合では、コンクリートの強度を高めるため、水セメント比をスランプ等に影響が出ない範囲で小さくしており、通常、水セメント比は０．５程度であり、本発明のように水セメント比を５以上にすることはない。
【００１３】
ここで、上述のとおり、ケイ酸三カルシウムの水和反応（水酸化カルシウムの生成）は、セメントに水を加えてから約６時間以上経過すると急速に進行し約２４時間経過すると徐々に衰える。したがって、微細な水酸化カルシウムを十分に生成させるには、セメントに水を加えて水セメント比を５以上としたセメントスラリーを、水セメント比が５以上の状態で少なくとも４時間以上、好ましくは６時間以上保持する。ただし、２４時間を超えて保持しても水酸化カルシウムの生成はあまり増加しないので、セメントスラリーの保持時間は、セメントに水を加えてから６時間以上２４時間以下であることが好ましい。
【００１４】
セメントスラリーには、六価クロムが含まれているため、必要に応じて上記の所定時間保持する間に六価クロムの低減処理を施す。
【００１５】
セメントスラリーを上記の所定時間保持した後に行う炭酸化処理では、ケイ酸三カルシウム等の水和反応により生成した水酸化カルシウムに二酸化炭素を吸収させ、微細な結晶構造であるバテライト形の炭酸カルシウムに改質する。この炭酸化処理は、効率面からは炭酸ガス雰囲気下で養生する装置を利用して行うのが好ましいが、燃焼排ガスの利用や大気中の二酸化炭素を吸収させて炭酸化を行う大気乾燥でもよい。大気乾燥では、気温や湿度等により炭酸化のスピードが変わり、できた調湿材料の調湿能力にも影響が生じるが、１週間程度、時間をかけて炭酸化を進めていけば炭やゼオライト程度の調湿能力を有する調湿材料を得ることができる。この大気乾燥では、炭酸化処理のために特別な装置を必要としないので、コスト面からは好ましい。
【００１６】
このように、本発明により得られた調湿材料は、市販されている炭やゼオライトと同等の調湿能力を持っており、床下用の調湿材や調湿建材の材料として利用できる。とくに床下用の調湿材として使用する場合、材料中の水酸化カルシウムと水が反応してｐＨ値が１１〜１２程度の強アルカリ性水溶液となるため、カビや白アリの発生を抑える防虫機能も発揮する。また、この調湿材料は、調湿能力と併せて消臭能力も持っているため、消臭材の材料としても利用できる。
【００１７】
また、本発明により得られた調湿材料を破砕装置、篩にかけ、更に炭酸化を進め、ｐH値で９程度（8.5〜9.5）の弱アルカリに落としたものは、新たな利用法が出てくる。例えば、乳用牛の乳房炎予防対策として、敷料の代わりに使用する畜産用資材に利用できる。この炭酸化は、多少期間を要するため、炭酸化装置等を活用してもよい。低コストで行う手段としては５mmの篩を通した調湿材料を、厚さ２〜10cm以下に敷き詰め、散水と大気乾燥を繰り返し行うことで１〜２ヶ月もあれば所定のｐH値まで下げられる。
【００１８】
本発明において調湿材料の製造のために使用するセメントとしては、早強、超早強、中庸熱、低熱、白色などのポルトランドセメント、高炉セメント、シリカセメント、フライアッシュセメント及びそれらの混合物を使用することができる。これらのセメントを水と配合して新規にセメントスラリーを作製してもよいが、本発明では、セメントスラリーとしてコンクリート製造過程で発生するコンクリートスラッジを使用することができる。コンクリートスラッジは、コンクリート製造過程で製造装置等に付着したコンクリートを水で洗浄したものであり、その水セメント比はとくに調整しなくても常に５を上回っているので、本発明の調湿材料の原料となるセメントスラリーとして利用可能である。
【００１９】
コンクリートスラッジは、廃棄物処理法で汚泥の範疇に属し、最終処分する場合は、中間処理を施さない限り管理型の埋め立て処分場に持ち込むことが義務づけられている。このコンクリートスラッジの有効利用方法として路盤材等への利用が考えられるが、主成分の水酸化カルシウムが水と反応し、ｐＨ１１〜１２程度の強アルカリ性水溶液となり、環境への影響が懸念される等の理由もあり、大半が最終処分場で埋立処理されているが現状である。このように従来廃棄処分されていたコンクリートスラッジを本発明では調湿材料の原料として有効利用することができ、調湿材料を低コストで製造できると共に、コンクリートスラッジの廃棄処分費用を削減することができる。また、最終処分場の延命化に繋がり、地球環境保全にも貢献できる。
【００２０】
さらには、調湿材料の製造にあたりコンクリートスラッジの炭酸化処理を大気乾燥によって行い、調湿材として利用すれば、大気中のＣＯ２を固定することができ、例えばコンクリートスラッジ中の水酸化カルシウム含有量を３０質量％とすると、炭酸化によるＣＯ２固定量は、コンクリートスラッジ１トンあたり、約０．２トンとなり、この点からも地球環境保全にも貢献できる。すなわち、従来、コンクリートスラッジは、最終処分場で埋立処理され、大気と接触する表面のみでＣＯ２を固定するにとどまり、ＣＯ２固定手段としての有効利用はされていなかったが、本発明によって利用を拡大することにより、莫大なＣＯ２固定化が実現できる。なお、新規にコンクリートと水を配合したセメントスラリーを調湿材料の原料とする場合も、ＣＯ２を固定することができる。
【００２１】
本発明においてコンクリートスラッジを調湿材料の原料とする場合、コンクリートスラッジにはコンクリート原料の砕石や砂が含まれているので、品質管理面から砕石や砂を篩い等で除去し、スラッジのみを分離した方がよい。この除去処理は、コンクリートスラッジを上記の所定時間保持した後に行ってもよいが、この処理によって水セメント比が５未満にならないのであれば、上記の所定時間の保持中に行ってもよい。また、炭酸化処理にあたっては、二酸化炭素との接触面を確保する意味から事前に脱水処理を行うことが好ましい。この脱水処理では、作業性の観点からみるとスラッジの含水率を１〜1.5程度にすることが好ましい。これは、新規にセメントと水を配合して水セメント比が５以上のセメントスラリーを使用する場合も同様である。
【発明の効果】
【００２２】
本発明によれば、従来のようにオートクレーブ等の高価な装置を使用することなく、常温常圧下でセメント系の調湿材料を得ることができる。したがって、規模の小さい生コン業者やコンクリート製品業者の既存設備で製造可能である。
【００２３】
また、本発明では、セメントスラリーの水セメント比を５以上にして４時間以上保持した後に炭酸化処理することで、バテライトの結晶構造を多く含む炭酸カルシウムを効率的に生成させることができ、調湿機能を向上させることができるので、市販されている炭やゼオライトと同等の調湿能力を有する調湿材料を安価に得ることができる。
【００２４】
さらに、本発明では、調湿材料の原料となるセメントスラリーとして、コンクリート製造工程で発生するコンクリートスラッジを利用することで、従来、廃棄処分されていたコンクリートスラッジの有効利用を図ることができると共に、廃棄処分費用を削減することができる。また、調湿材料の原料費が実質的にゼロになるので、調湿材料の低コスト化を図ることができる。
【００２５】
加えて、本発明では、調湿材料の製造にあたりセメントスラリー（コンクリートスラッジ）の炭酸化処理を大気乾燥によって行うようにすれば、特別な炭酸化処理装置が不要になると共に、大気中のＣＯ２を固定することができ、地球環境保全にも貢献できる。
【００２６】
また、調湿材料のｐH値を９程度に落とした畜産用資材は、乳用牛の乳房炎予防対策として、敷料の代わりに使用するもので、吸水性や保水性が非常に高く、弱アルカリ性による除菌効果に加え、消臭効果を持っているため、衛生的な肥育環境を提供する。更に、調湿材料の多孔質性から牛糞堆肥化で発酵促進効果も期待できる。
【発明を実施するための最良の形態】
【００２７】
以下、実施例に基づき本発明の実施の形態を説明する。
【実施例１】
【００２８】
この実施例は、セメントスラリーの水セメント比が、得られた調湿材料の調湿能力に及ぼす影響を調査したものである。
【００２９】
この実施例では、普通ポルトランドセメント２０質量部及び珪砂８０質量部に対して、それぞれ水を１３質量部（水セメント比：０．６５）、４０質量部（水セメント比：２）、１００質量部（水セメント比：５）、２００質量部（水セメント比：１０）、４００質量部（水セメント比：２０）、８００質量部（水セメント比：４０）混合したセメントスラリーを作製した。そして、これらのセメントスラリーを温度２５度で１昼夜保持し、水分の多いものは上澄水を捨て、１週間程度大気乾燥させて調湿材料を得た。
【００３０】
得られた調湿材料を３ｍｍの篩いにかけ、内径８６ｍｍのシャーレに充填し、表面積をほぼ同一にして恒温恒湿器に入れ、吸放湿性試験を行った。吸放湿性試験は、ＪＩＳ  Ａ６９０９（建築用仕上塗材）７．３２吸放湿性試験に基づき実施し、吸放湿量（ｇ／ｍ２）を算出した。図１が水セメント比と吸放湿量の関係である。図１より、水セメント比を大きくすると調湿材料の吸放湿量が増加する傾向が確認できる。本発明では、この試験結果等からセメントスラリーの水セメント比を５以上とした。水セメント比は好ましくは１０以上であり、さらに好ましくは４０程度（４０〜５０）である。
【実施例２】
【００３１】
この実施例は、本発明における炭酸化処理の条件が、得られた調湿材料の調湿能力に及ぼす影響を調査したものである。
【００３２】
この実施例では、セメントスラリーとしてコンクリート製造工程で発生するコンクリートスラッジ（水セメント比１０〜１３）を使用し、このコンクリートスラッジを篩いに通して砕石と砂を除去し、フィルタープレスにかけて脱水処理を行い、スラッジケーキを得た。このスラッジケーキの含水率は１．３〜１．４であった。なお、コンクリートスラッジの発生から脱水処理の直前までは６〜２０時間、脱水処理終了までは６〜２０時間かかった。
【００３３】
得られたスラッジケーキを以下の５つの条件で炭酸化処理した。
条件１：大気雰囲気の乾燥機を使用し３時間程度で乾燥
条件２：１週間の大気乾燥
条件３：１週間の大気乾燥で途中１回注水
条件４：１週間の大気乾燥で２日に１回程度注水
条件５：大気乾燥によりｐＨ９程度まで乾燥
【００３４】
これらの条件で炭酸化処理して得られたそれぞれの調湿材料を３ｍｍの篩いにかけ、内径８６ｍｍのシャーレに充填し、表面積をほぼ同一にして恒温恒湿器に入れ、実施例１と同様の試験手順で吸放湿量を算出した。結果を図２に示す。
【００３５】
図２より、大気乾燥による炭酸化処理では、大気中の二酸化炭素を吸収させるため、十分な時間が必要なこと、また、炭酸化処理ではスラッジケーキ中の主成分である水酸化カルシウムが炭酸カルシウムに改質されるが、水の存在下でその改質反応が促進されることがわかる。
【００３６】
また、大気乾燥による炭酸化処理は、気温や湿度の影響を受け、スラッジケーキをほぐしながら含水率４０〜５０％程度まで乾燥させる場合、夏場で１日、冬場で２〜３日、梅雨時期で１週間程度の期間が必要である。通常、この実施例のようなスラッジケーキから得られる調湿材料の吸放湿量をゼオライト等の市販の調湿材料と同等（２００ｇ／ｍ２程度）とするためには、１週間程度の期間をかけて、乾燥し過ぎないように散水を行いながらじっくり乾燥させればよい。
【００３７】
本発明において大気乾燥により炭酸化処理した調湿材料は、ｐＨ値が１０〜１２程度であり、完全に炭酸化処理が終わったものではない。調湿材として使用することにより、大気中の二酸化炭素を吸収し、長い期間を経て中性化していくが、この過程を示したものが、条件５でｐＨ値を９以下に落としたものである。本発明者が行った試験によれば、ｐＨ値の低下に伴い、吸放湿量は増加・安定化する傾向にあり、長期間の使用ができる。
【実施例３】
【００３８】
この実施例は、本発明の調湿材料の製造プロセス例を示す。図３はその製造プロセスを示す図である。
【００３９】
コンクリート製品製造工程で発生したスラッジ水は、原水ピット１に集められる。原水ピット１に集められたコンクリートスラッジは回転式篩い２に通され、砕石と砂が除去される。その後、コンクリートスラッジは攪拌槽３に送られ十分に攪拌された後に沈殿槽４に送られる。この沈殿槽４では、上澄水が除去されコンクリートスラッジは濃縮される（水セメント比１０〜１５）。次に濃縮されたコンクリートスラッジはフィルタープレス５に送られ、脱水処理が行われる。これによって、スラッジケーキが得られる。このスラッジケーキの含水率は１．３〜１．４であった。なお、コンクリートスラッジの発生から脱水処理の直前までは６〜２０時間、脱水処理終了までは６〜２０時間かかった。
【００４０】
次に、得られたスラッジケーキをスラッジ乾燥場６で大気乾燥させる。このスラッジ乾燥場６ではスラッジケーキをほぐして含水率４０〜５０％程度まで乾燥させる。この乾燥では、スラッジケーキの炭酸化処理を同時に行うため、炭酸化させる期間がポイントとなる。スラッジケーキをほぐして含水率４０〜５０％程度に乾燥させるには、実施例２でも説明したとおり、夏場で１日、冬場で２〜３日、梅雨時期で１週間程度必要となるが、平均的には大気乾燥の期間は１週間程度が好ましい。また、炭酸化には適度な水分が必要なため、急激に乾燥し過ぎないように散水を行い乾燥させることが必要となる。
【００４１】
乾燥させたスラッジケーキは破砕装置７を通し、さらに振動篩い８にかけ、１５ｍｍ以下に分級したものをストックヤード９に保管する。この１５ｍｍ以下に分級したものを製品（調湿材料）とする。
【００４２】
このようにして製造した本発明の調湿材料について、市販されている調湿材料（ゼオライト、炭）と調湿能力を比較した。各々の調湿材料を縦１８０ｍｍ×と横１８０ｍｍ×深さ１５ｍｍの容器に充填し、恒温恒湿器に入れ、吸放湿性試験を行った。吸放湿性試験は実施例１と同様の手順で実施し、吸放湿量（ｇ／ｍ２）を算出した。図４が湿度応答法による測定結果であり、市販品と比較しても十分な調湿能力を持っていることがわかる。
【００４３】
また、本発明の調湿材料について消臭能力評価の試験を行った。この試験は、供試材１０ｇを湿度約３０％の恒温恒湿器で1週間以上乾燥させたものを試験材として、試験材をテトラバッグに入れて真空にした後、規定濃度となるよう空気と試験ガスを入れ、規定経過時間後、検知管によりガス濃度を測定した。
【００４４】
その結果を図５に示す。本発明の調湿材料は消臭能力も持っており、消臭材の材料としても利用できることがわかる。
【実施例４】
【００４５】
この実施例は、調湿材料のｐH値を9程度に落としたもの（以下、スラッジ）を牛舎の敷料として使用した場合、牛糞の堆肥化に与える影響並びに出来た肥料の植物への影響を調査したものである。
【００４６】
実験用堆肥は少量のため、攪拌式発酵方式を用い、スラッジの含有量を０％、10%、20%、30%と調整した４種類の堆肥を製造した。各々のケース（100Ｌ）に元肥７ｋｇ、米ぬか３ｋｇ、一次発酵済み牛糞２０ｋｇをいれ、さらに試験区に応じて畜産用資材を０ｋｇ、3ｋｇ、6ｋｇ、９ｋｇを投入し、よく撹拌した。フタをして放置し、翌日撹拌する前に任意５カ所の温度を測定し記録する方法で堆肥をつくった。図６が堆肥発酵温度の推移である。図のとおり試験３日目で添加区が全て無添加区の温度を上回っていたこと、積算温度で１０，２０％添加区が無添加区を明らかに超えていることから発酵促進効果が確認できた。
【００４７】
出来た実験堆肥を使用して肥効試験を行った。発芽調査において供試肥料区は、どの試験区も発芽及び発芽率ともに同等の成績を示し、生体重もスラッジ０％試験区（堆肥100％）を基準として評価すると、スラッジ含有率が上がるほど同等かそれ以上の成績を示している。このことからスラッジ配合の影響と考えられる植物の育成上の異常症状は見られなかった。図７は、播種21日後の生育状況の写真である。
【図面の簡単な説明】
【００４８】
【図１】セメントスラリーの水セメント比が、得られた調湿材料の調湿能力に及ぼす影響を示す。
【図２】炭酸化処理の条件が、得られた調湿材料の調湿能力に及ぼす影響を示す。
【図３】本発明の調湿材料の製造プロセス例を示す。
【図４】本発明の調湿材料の調湿能力を示す。
【図５】本発明の調湿材料の消臭能力を示す。
【図６】本発明の畜産用資材による牛糞堆肥化での発酵促進効果を示す。
【図７】本発明の畜産用資材による牛糞堆肥を用いた肥効試験結果を示す。
【符号の説明】
【００４９】
１  原水ピット
２  回転式篩い
３  攪拌槽
４  沈殿槽
５  フィルタープレス（脱水処理装置）
６  スラッジ乾燥場
７  破砕装置
８  振動篩い
９  ストックヤード
【図１】
2010076976.tif 000003
【図２】
2010076976.tif 000004
【図３】
2010076976.tif 000005
【図４】
2010076976.tif 000006
【図５】
2010076976.tif 000007
【図６】
2010076976.tif 000008
【図７】
2010076976.tif 000009